(57)【要約】【課題】  発塵抑制能、及び発塵抑制能の耐経時劣化性が付与されたペット用排尿処理材を提供する。【解決手段】  排尿処理材基材を発塵抑制剤で表面処理してなり、前記発塵抑制剤は、少なくとも、ケイ酸ナトリウムと、グリセリンと、ジオール型またはトリオール型のポリプロピレングリコールとを含むものであることを特徴とするペット用排尿処理材。【選択図】  図８
2015084727.tif 000002
【特許請求の範囲】
【請求項１】
排尿処理材基材を発塵抑制剤で表面処理してなるペット用排尿処理材であって、
前記発塵抑制剤は、少なくとも、ケイ酸ナトリウムと、グリセリンと、ジオール型またはトリオール型のポリプロピレングリコールとを含むものであることを特徴とする、ペット用排尿処理材。
【請求項２】
前記発塵抑制剤は、前記発塵抑制剤１００重量部あたり、
前記ケイ酸ナトリウムを５〜２５重量部の範囲で、
前記グリセリンを３０〜７０重量部の範囲で、
前記ジオール型またはトリオール型のポリプロピレングリコールを５〜４０重量部の範囲で含み、且つ、
前記発塵抑制剤は、前記排尿処理材基材１００重量部に対して０．１〜２重量部の範囲で用いられることを特徴とする、請求項１に記載のペット用排尿処理材。
【請求項３】
前記発塵抑制剤は、さらに、ゴム系ラテックスを含むものであることを特徴とする、請求項１又は２に記載のペット用排尿処理材。
【請求項４】
前記発塵抑制剤は、前記発塵抑制剤１００重量部あたり、
前記ケイ酸ナトリウムを４〜２５重量部の範囲で、
前記グリセリンを２５〜６８重量部の範囲で、
前記ジオール型またはトリオール型のポリプロピレングリコールを４〜３９重量部の範囲で、
前記ゴム系ラテックスを３〜２０重量部の範囲で含み、且つ、
前記発塵抑制剤は、前記排尿処理材基材１００重量部に対して０．１〜２重量部の範囲で用いられることを特徴とする、請求項３に記載のペット用排尿処理材。
【請求項５】
排尿処理材基材は、
（１）天然のベントナイト、または該ベントナイトをアルカリ処理した活性ベントナイトからなる粘土質系原料、
（２）木粉または微細チップ等の木材由来素材からなる木質系原料、
（３）廃紙または廃パルプ等の紙材由来素材からなる紙質系原料、
の（１）〜（３）の群から選ばれた１以上の原料を成型して得られたものであることを特徴とする、請求項１〜４のいずれかに記載のペット用排尿処理材。
【請求項６】
天然のベントナイト、または該ベントナイトをアルカリ処理した活性ベントナイトからなる粘土質系原料である排尿処理材基材を発塵抑制剤で表面処理してなるペット用排尿処理材であって、
前記発塵抑制剤は、少なくとも、ケイ酸ナトリウムと、グリセリンと、ジオール型またはトリオール型のポリプロピレングリコールとを含むものであり、
前記発塵抑制剤１００重量部あたり、
前記ケイ酸ナトリウムを５〜２０重量部の範囲で、
前記グリセリンを３０〜７０重量部の範囲で、
前記ジオール型またはトリオール型のポリプロピレングリコールを５〜４０重量部の範囲で含み、且つ、
前記発塵抑制剤は、前記排尿処理材基材１００重量部に対して０．１〜２重量部の範囲で用いられることを特徴とする、ペット用排尿処理材。
【請求項７】
天然のベントナイト、または該ベントナイトをアルカリ処理した活性ベントナイトからなる粘土質系原料である排尿処理材基材を発塵抑制剤で表面処理してなるペット用排尿処理材であって、
前記発塵抑制剤は、少なくとも、ケイ酸ナトリウムと、グリセリンと、ジオール型またはトリオール型のポリプロピレングリコールと、ゴム系ラテックスとを含むものであり、
前記発塵抑制剤１００重量部あたり、
前記ケイ酸ナトリウムを３〜２０重量部の範囲で、
前記グリセリンを２５〜６８重量部の範囲で、
前記ジオール型またはトリオール型のポリプロピレングリコールを４〜３９重量部の範囲で、
前記ゴム系ラテックスを３〜２０重量部の範囲で含み、且つ、
前記発塵抑制剤は、前記排尿処理材基材１００重量部に対して０．１〜２重量部の範囲で用いられることを特徴とする、ペット用排尿処理材。
【請求項８】
前記ゴム系ラテックスは、スチレン・ブタジエン系ラテックス、若しくはメタクリル酸エステル・ブタジエン系ラテックスのいずれか１種以上であることを特徴とする請求項４又は７に記載のペット用排尿処理材。
【請求項９】
排尿処理材基材を用意するステップと、
発塵抑制剤を用意するステップと、
前記排尿処理材基材の表面を前記発塵抑制剤で表面処理するステップとを有し、
前記排尿処理材基材は、
（１）天然のベントナイト、または該ベントナイトをアルカリ処理した活性ベントナイトからなる粘土質系原料、
（２）木粉または微細チップ等の木材由来素材からなる木質系原料、
（３）廃紙または廃パルプ等の紙材由来素材からなる紙質系原料、
の（１）〜（３）の群から選ばれた１以上の原料を成型して得られたものであり、
前記発塵抑制剤は、少なくとも、ケイ酸ナトリウムと、グリセリンと、ジオール型またはトリオール型のポリプロピレングリコールとを含むものであることを特徴とする、ペット用排尿処理材の製造方法。
【請求項１０】
排尿処理材基材の表面処理に用いられる発塵抑制剤であって、
少なくとも、ケイ酸ナトリウムと、グリセリンと、ジオール型またはトリオール型のポリプロピレングリコールとを含み、
前記ケイ酸ソーダを５〜２５重量部の範囲で、
前記グリセリンを３０〜７０重量部の範囲で、
前記ジオール型またはトリオール型のポリプロピレングリコールを５〜４０重量部の範囲で含み、且つ、
前記排尿処理材基材１００重量部に対して０．１〜２重量部の範囲で用いられることを特徴とする、ペット用排尿処理材用の発塵抑制剤。
【請求項１１】
さらに、ゴム系ラテックスを含み、
前記ケイ酸ナトリウムを４〜２５重量部の範囲で、
前記グリセリンを２５〜６８重量部の範囲で、
前記ジオール型またはトリオール型のポリプロピレングリコールを４〜３９重量部の範囲で、
前記ゴム系ラテックスを３〜２０重量部の範囲で含み、且つ、
前記排尿処理材基材１００重量部に対して０．１〜２重量部の範囲で用いられることを特徴とする、請求項１０に記載のペット用排尿処理材用の発塵抑制剤。
【発明の詳細な説明】
【技術分野】
【０００１】
本発明はペット用排尿処理材に関するものであり、より詳細には、発塵抑制能に優れ、特に経時により発塵抑制能が劣化しにくい低発塵性ペット用排尿処理材とその製造方法に関する。
【背景技術】
【０００２】
従前から、ペットの排尿処理に用いられるペット用排尿処理材（猫砂、トイレ砂等とも呼ばれる）というものが知られており、これは排尿用トレイ等のペット用トイレ容器に敷き詰められて使用されるものである。このようなペット用排尿処理材が敷き詰められたトイレでペットが排尿すると尿は排尿処理材に吸収され、飼い主は尿を吸収した使用済み箇所のみをスコップ等で取り除いて減った分を順次補って使用される。ペット用排尿処理材の原材料や構成は商品毎に多種多様であるが、代表的なものとしては、粘土原料のもの、木材原料のもの、紙原料のもの、などがあり、必要とされる性質としては、吸水性、凝集固化性、脱臭性、消臭性等がある。
【０００３】
さて、数十年程度前までは、ペット用のトイレは土間等の多少汚れても大丈夫な箇所に置かれることが多かったが、近年では住宅事情の変遷によりマンションやアパート等の集合住宅が増えることでペットを室内飼いをする人も増えており、必然的にペット用トイレも室内に置かれることが増加している。このようにペット用トイレが室内に置かれるようになったことで、ペット用排尿処理材をペット用トイレ容器に移し容れる際に包装袋から舞う微粉がトイレ容器の周囲に散らばることによる衛生面の問題や、散らばった微粉を人やペットが吸うことによる健康面の問題等にも注目が集まり、従前はペット用排尿処理材においてそれほど重要視されなかった発塵抑制効果も求められるようになってきている。
【０００４】
微粉の発生の程度はペット用排尿処理材の形状や原料によっても異なるが、ある程度の大きさを有する造粒物やフレーク状のものであっても、輸送時の振動や衝撃等によりその一部が欠けたり崩れたりするなどして包装袋内に粉末化した製品が混ざることがままある。商品の搬送は様々な業者の手を経るものであるから、搬送工程での扱いを改善することで微粉の発生を抑制することは現実的に困難である。
【０００５】
このような発塵抑制効果に着目した発明として、特許文献１には水膨潤性粘土鉱物から形成された粒状成型体の表面を、ポリアルキレングリコール、パラフィンワックス、高級脂肪酸等で処理することで、該粒状成型体の粉化防止性を改善した技術が示されている。また特許文献２には、ベントナイト粘土粉末にポリ四フッ化エチレンを噴霧し、ガーゴム等の結合材を混入することで、粉塵を立ち難くした動物用寝床材料が示されている。また特許文献３には、石炭灰、木粉、粘土等のいずれかを含む造粒物に、セルロース、吸水性高分子粉末、繊維状体、石膏等を塗すことで造粒物を飛散しにくくする技術が示されている。
【先行技術文献】
【特許文献】
【０００６】
【特許文献１】特開２００６−４２７９８号公報
【特許文献２】米国特許５８２６５４３号公報
【特許文献３】特開２００５−２１１０１８号公報
【発明の概要】
【発明が解決しようとする課題】
【０００７】
しかしながら、本願発明者等の先願発明である引用文献１に記載された発明では、最近の追加実験で、粉化はある程度抑制されるものの経時により発塵量が増加する傾向があることがわかり、衛生面や健康面に関する要望を十分に満足させるものではなかった。また、引用文献２に記載された発明では、粉塵立ちは抑えられるもののペット用排尿処理材としての性能が十分に保持されているとは言えず、加えて、用いる粉塵防止剤（ＰＴＦＥ）が高価なために費用対効果（Ｂ／Ｃ）の面でもあまり優れているとは言えなかった。また、引用文献３に記載された発明では、造粒物の飛散についてはある程度考慮されているものの、粉立ちについて全く検証されていなかった。
【０００８】
本発明はこのような問題点を鑑みてなされたものであり、その目的とするところは、優れた発塵抑制機能を有するペット用排尿処理材、及びその製造方法を提供することにある。
【０００９】
また、本発明の他の目的とするところは、発塵抑制機能の耐経時劣化性が付与されたペット用排尿処理材及びその製造方法を提供することにある。
【００１０】
また本発明の他の目的とするところは、ペット用排尿処理材に用いられる発塵抑制剤を提供することにある。
【００１１】
本発明の他の目的並びに作用効果については、以下の記述を参照することにより、当業者であれば容易に理解されるであろう。
【課題を解決するための手段】
【００１２】
本願発明者らは、本商品の供給者の立場から現在乃至将来的ニーズに応え、顧客の満足度を一層高めるべく、ペット用排尿処理材に要求される重要な発塵抑制性能において更なる改良に努め、本発明に到った。
【００１３】
すなわち、本発明に係るペット用排尿処理材は、排尿処理材基材を発塵抑制剤で表面処理してなり、前記発塵抑制剤は、少なくとも、ケイ酸ナトリウム（ケイ酸ソーダ）と、グリセリンと、ジオール型またはトリオール型のポリプロピレングリコールとを含むものである。
【００１４】
そして、このような構成によれば、使用時のペット用排尿処理材からの発塵を大幅に抑制でき、発塵防止能に優れたペット用排尿処理材が得られる。さらにケイ酸ナトリウム等のアルカリ物質は、有機物被膜によるベントナイトの膨潤性を低下させることなく、ベントナイト本来の膨潤性能を保持できる。
【００１５】
本発明の好ましい実施の形態においては、前記発塵抑制剤は、発塵抑制剤１００重量部あたり、前記ケイ酸ナトリウムを５〜２５重量部の範囲で、前記グリセリンを３０〜７０重量部の範囲で、前記ジオール型またはトリオール型のポリプロピレングリコールを５〜４０重量部の範囲で含み、且つ、前記発塵抑制剤は、前記排尿処理材基材１００重量部に対して０．１〜２重量部の範囲で用いることが好ましい。
【００１６】
なお、ここで各発塵抑制剤原料の配合量はそれぞれ純度１００％とした場合の数値であり、例えばケイ酸ナトリウムとして純度５０％のものを用いるのであれば配合量は１０〜５０重量部となるし、２５％濃度のケイ酸ナトリウム水溶液を用いるのであれば配合量は２０〜１００重量部となる。
【００１７】
そしてこのような構成によれば、発塵抑制剤の排尿処理材基材内部への浸透をコントロールして排尿処理材基材の表面部分に発塵抑制剤の各成分を保持滞留させることができ、これにより、排尿処理材基材からの発塵が効率的に抑制される。
【００１８】
また、本発明の好ましい実施の形態においては、前記発塵抑制剤は、さらに、ゴム系ラテックスを含むものとしてもよい。
【００１９】
このような構成によれば、発塵防止能を有することに加えて、経時によってその発塵防止能が劣化しにくく、長期に亘って高い発塵抑制能が保たれるペット用排尿処理材を提供することができる。
【００２０】
また発塵抑制剤にゴム系ラテックスを加える場合には、発塵抑制剤１００重量部あたり、前記ケイ酸ナトリウムを４〜２５重量部の範囲で、前記グリセリンを２５〜６８重量部の範囲で、前記ジオール型またはトリオール型のポリプロピレングリコールを４〜３９重量部の範囲で、前記ゴム系ラテックスを３〜２０重量部の範囲で含み、且つ、前記発塵抑制剤は、前記排尿処理材基材１００重量部に対して０．１〜２重量部の範囲で用いることが好ましい。
【００２１】
このような構成によれば、ゴム系ラテックスによる柔軟性を有する被膜により発塵抑制剤中の各成分の排尿処理材基材内部への浸透が更に抑制される。加えて、柔軟性を有する被膜によりペット用排尿処理材の表面が覆われるため、製造工程中での摩擦や流通過程での振動による粉塵発生も軽減される。
【００２２】
本発明の好ましい実施の形態においては、前記排尿処理材基材は、（１）天然のベントナイト、または該ベントナイトをアルカリ処理した活性ベントナイトからなる粘土質系原料、（２）木粉または微細チップ等の木材由来素材からなる木質系原料、（３）廃紙または廃パルプ等の紙材由来素材からなる紙質系原料、の（１）〜（３）の群から選ばれた１以上の原料を成型して得られたものであってもよい。
【００２３】
このような排尿処理材基材を用いれば、本発明に係る発塵抑制剤による発塵抑制効果が高く、発塵抑制機能に優れたペット用排尿処理材が得られる。
【００２４】
また、本発明に係るペット用排尿処理材の別の実施形態は、天然のベントナイト、または該ベントナイトをアルカリ処理した活性ベントナイトからなる粘土質系原料である排尿処理材基材を発塵抑制剤で表面処理してなるものである。ここで、前記発塵抑制剤は、少なくとも、ケイ酸ナトリウムと、グリセリンと、ジオール型またはトリオール型のポリプロピレングリコールとを含むものであり、前記発塵抑制剤１００重量部あたり、前記ケイ酸ナトリウムを５〜２０重量部の範囲で、前記グリセリンを３０〜７０重量部の範囲で、前記ジオール型またはトリオール型のポリプロピレングリコールを５〜４０重量部の範囲で含み、且つ、前記発塵抑制剤は、前記排尿処理材基材１００重量部に対して０．１〜２重量部の範囲で用いられることを特徴とする。
【００２５】
このような構成によれば、ケイ酸ナトリウム等の無機系の発塵抑制剤原料は、有機系の原料とは異なり有機物被膜によりベントナイトの膨潤性を低下させることがないため、使用しても膨潤性の低下に繋がらず、ベントナイト本来の膨潤性能を保持できる。また、ペット用排尿処理材として必要な吸水性や固化性を満足しながらも発塵抑制能に優れ、経時によっても発塵抑制能が低下しにくい粘土系原料のペット用排尿処理材となる。
【００２６】
また、本発明の異なる実施の形態としては、天然のベントナイト、または該ベントナイトをアルカリ処理した活性ベントナイトからなる粘土質系原料である排尿処理材基材を発塵抑制剤で表面処理してなるペット用排尿処理材であって、前記発塵抑制剤は、少なくとも、ケイ酸ナトリウムと、グリセリンと、ジオール型またはトリオール型のポリプロピレングリコールと、ゴム系ラテックスとを含むものであり、前記発塵抑制剤１００重量部あたり、前記ケイ酸ナトリウムを３〜２０重量部の範囲で、前記グリセリンを２５〜６８重量部の範囲で、前記ジオール型またはトリオール型のポリプロピレングリコールを４〜３９重量部の範囲で、前記ゴム系ラテックスを３〜２０重量部の範囲で含み、且つ、前記発塵抑制剤は、前記排尿処理材基材１００重量部に対して０．１〜２重量部の範囲で用いられることを特徴とする。
【００２７】
本発明の好ましい実施の形態においては、前記ゴム系ラテックスは、スチレン・ブタジエン系ラテックス、若しくはメタクリル酸エステル・ブタジエン系ラテックスのいずれか１種以上であってもよい。
【００２８】
このような構成によれば、スチレン・ブタジエン系ラテックス、及びメタクリル酸エステル・ブタジエン系ラテックスは他成分との相溶性が良いため均質な発塵抑制剤が得られやすく、該発塵抑制剤で表面処理を施したペット用排尿処理材も均質な発塵抑制機能が得られる。
【００２９】
また、本願発明は、ペット用排尿処理材の製造方法としても捉えることができる。
【００３０】
本発明に係るペット用排尿処理材の製造方法は、排尿処理材基材を用意するステップと、発塵抑制剤を用意するステップと、前記排尿処理材基材の表面を前記発塵抑制剤で表面処理するステップとを有する。ここで、前記排尿処理材基材は、（１）天然のベントナイト、または該ベントナイトをアルカリ処理した活性ベントナイトからなる粘土質系原料、（２）木粉または微細チップ等の木材由来素材からなる木質系原料、（３）廃紙または廃パルプ等の紙材由来素材からなる紙質系原料、の（１）〜（３）の群から選ばれた１以上の原料を成型して得られたものである。また、前記発塵抑制剤は、少なくとも、ケイ酸ナトリウムと、グリセリンと、ジオール型またはトリオール型のポリプロピレングリコールとを含むものである。
【００３１】
そして、このような構成によれば、発塵抑制機能を有するペット用排尿処理材を効率的に製造することができる。
【００３２】
また、本願発明は、ペット用排尿処理材用の発塵抑制剤に関する発明としても捉えることができる。
【００３３】
本発明に係るペット用排尿処理材用の発塵抑制剤は、排尿処理材基材の表面処理に用いられるものであって、少なくとも、ケイ酸ナトリウムと、グリセリンと、ジオール型またはトリオール型のポリプロピレングリコールとを含み、前記ケイ酸ナトリウムを５〜２５重量部の範囲で、前記グリセリンを３０〜７０重量部の範囲で、前記ジオール型またはトリオール型のポリプロピレングリコールを５〜４０重量部の範囲で用いて、前記排尿処理材基材１００重量部に対して０．１〜２重量部の範囲で用いられる。
【００３４】
このような構成の発塵抑制剤で排尿処理材基材の表面処理を行うことで、完成品であるペット用排尿処理材に発塵抑制能を付与することができ、しかも経時によっても発塵抑制能が低下しにくい。
【００３５】
本発明の好ましい実施の形態においては、前記発塵抑制剤はさらに、ゴム系ラテックスを含み、前記ケイ酸ナトリウムを４〜２５重量部の範囲で、前記グリセリンを２５〜６８重量部の範囲で、前記ジオール型またはトリオール型のポリプロピレングリコールを４〜３９重量部の範囲で、前記ゴム系ラテックスを、３〜２０重量部の範囲で含み、且つ、前記排尿処理材基材１００重量部に対して０．１〜２重量部の範囲で用いられるものであってもよい。
【００３６】
このような構成によれば、より発塵抑制能が高く、しかも発塵抑制能が経時劣化し難い発塵抑制剤が得られる。
【発明の効果】
【００３７】
本発明のペット用排尿処理材は、発塵抑制剤により優れた発塵抑制能が付与され、しかも該発塵抑制能が経時劣化し難いものであるため、室内での使用時にも排尿処理材から細かい粉塵が落ちたりせず、掃除等の手間が過剰にかからず衛生面でも好ましい。
【００３８】
また、本発明に係る発塵抑制剤によれば、該発塵抑制剤で排尿処理材基材の表面処理を行うことで、ペット用排尿処理材に優れた発塵抑制能を付与することができ、しかも該発塵抑制能が経時劣化し難く商品として好ましいものである。
【図面の簡単な説明】
【００３９】
【図１】実施例１における発塵抑制剤混合液の配合割合を示す図表（その１）である。
【図２】実施例１における発塵抑制剤混合液の配合割合を示す図表（その２）である。
【図３】実施例１により得られたペット用排尿処理材の発塵抑制効果を示す図表（その１）である。
【図４】実施例１により得られたペット用排尿処理材の発塵抑制効果を示す図表（その２）である。
【図５】実施例１により得られたペット用排尿処理材の発塵抑制効果を示す図表（その３）である。
【図６】実施例２における発塵抑制剤混合液の配合割合を示す図表（その１）である。
【図７】実施例２における発塵抑制剤混合液の配合割合を示す図表（その２）である。
【図８】実施例２により得られたペット用排尿処理材の発塵抑制効果を示す図表（その１）である。
【図９】実施例２により得られたペット用排尿処理材の発塵抑制効果を示す図表（その２）である。
【図１０】実施例２により得られたペット用排尿処理材の発塵抑制効果を示す図表（その３）である。
【図１１】実施例２により得られたペット用排尿処理材の発塵抑制効果を示す図表（その４）である。
【図１２】実施例２により得られたペット用排尿処理材の発塵抑制効果を示す図表（その５）である。
【図１３】実施例３における発塵抑制剤混合液の配合割合を示す図表である。
【図１４】実施例３により得られたペット用排尿処理材の発塵抑制効果を示す図表である。
【図１５】各比較例における発塵抑制剤混合液の配合割合を示す図表（その１）である。
【図１６】各比較例における発塵抑制剤混合液の配合割合を示す図表（その２）である。
【図１７】各比較例により得られたペット用排尿処理材の発塵抑制効果を示す図表（その１）である。
【図１８】各比較例により得られたペット用排尿処理材の発塵抑制効果を示す図表（その２）である。
【図１９】各比較例により得られたペット用排尿処理材の発塵抑制効果を示す図表（その３）である。
【図２０】比較例により得られたペット用排尿処理材における発塵抑制能の劣化を示す図表である。
【図２１】実施例により得られたペット用排尿処理材の各種物性を示す図表（その１）である。
【図２２】実施例により得られたペット用排尿処理材の各種物性を示す図表（その２）である。
【図２３】比較例により得られたペット用排尿処理材の各種物性を示す図表（その１）である。
【図２４】比較例により得られたペット用排尿処理材の各種物性を示す図表（その２）である。
【発明を実施するための形態】
【００４０】
以下において、本発明に係るペット用排尿処理材の好適な実施形態を詳細に説明する。
【００４１】
先にも述べたように、本発明に係るペット用排尿処理材は、排尿処理材用基材を発塵抑制剤で表面処理してなるものである。
【００４２】
＜発塵抑制剤＞
先ずはじめに、発塵抑制剤について説明を行う。本発明において用いる発塵抑制剤は、少なくとも、ケイ酸ナトリウムと、グリセリンと、ジオール型またはトリオール型のポリプロピレングリコールとを含むものであり、好ましくはこれらに加えてゴム系ラテックスを含むものである。
【００４３】
本願発明者等は本発明に先駆けて、上記４種の発塵抑制剤原料を２種ずつ組み合わせた場合の発塵抑制能について検証を行った。具体的には、上記４種から２種を選んで作られた発塵抑制剤を粘土系原料からなる造粒物の表面に吹き付けて、吹き付けから１時間後、２４時間後、７２時間後における粉塵濃度の測定を行ったものである。その結果、吹き付けから１時間後の測定においては幾つかの組合せで良好な発塵抑制能が認められたが、２４時間後、７２時間後の測定においてはいずれの組合せでも発塵量が著しく増加しており、実用に耐えうるものではなかった。それぞれの組合せによる発塵抑制能についての簡単な評価を以下にまとめる。なお以下において、ＰＰＧはポリプロピレングリコール、ＰＥＧはポリエチレングリコールの略記である。
ケイ酸ナトリウム＋グリセリン：吹き付け初期においてはある程度の発塵抑制能が認められるものの、経時による発塵抑制能の劣化が顕著である
ケイ酸ナトリウム＋ＰＰＧ：吹き付け数時間後までの発塵抑制能は顕著であるが、その後ケイ酸ナトリウムが排尿処理材表面で粉末化して剥離し、発塵抑制能が消える。効果なし
ケイ酸ナトリウム＋ＰＥＧ：ケイ酸ナトリウムがゲル化し、排尿処理材基材への塗工が困難である
ケイ酸ナトリウム＋ゴム系ラテックス：ケイ酸ナトリウムが排尿処理材表面で粉末化して剥離し、発塵抑制能が消える。効果なし
グリセリン＋ＰＰＧ：排尿処理材表面の粉化が促進されて粉塵が発生する。効果なし
グリセリン＋ゴム系ラテックス：吹き付け初期においてはある程度の発塵抑制能が認められるものの、経時による発塵抑制能の劣化が顕著である
ＰＰＧ＋ゴム系ラテックス：吹き付け初期においてはある程度の発塵抑制能が認められるものの、経時による発塵抑制能の劣化が顕著である
【００４４】
これに対して、上記４種の発塵抑制剤原料中の３種を組み合わせた発塵抑制剤、及び４種すべてを組み合わせた発塵抑制剤では、吹き付け初期（１時間後）、２４時間後、７２時間後のいずれにおいても、２種を組み合わせた発塵抑制剤よりも高い発塵抑制能が得られ、これらの検証から、本願発明者等は、十分な発塵抑制能を得るためには上記４種の原料のうち少なくとも３種以上を用いる必要があることを知見した。また、ゴム系ラテックスを添加した例では経時による発塵抑制能の低下が起こりにくく、経時による発塵抑制能の低下を抑えるためにはゴム系ラテックスの使用が特に有効であることも見出した。なお、多数の発塵抑制能を持つ物質のうち上述の４種を選択したのは、相溶性が良い、等が理由である。
【００４５】
なお、ここで言う相溶性は、一般に高分子化学の分野で用いる意味とは少し異なり、必ずしも分子レベルで完全に混じり合って溶液相を形成することではなく、ゲル化や所謂ラテックスショックなどによる不均質相の生成がなく均質な混合相（懸濁液相）を形成し得る性質を意味している。
【００４６】
本願発明者等の知見によれば、ケイ酸ナトリウム以外の３種の発塵抑制剤原料で発塵抑制剤を調製した場合には、粉塵防止効果に劣り、経時劣化の抑制能も低下する傾向にある。これに対して発塵抑制剤にケイ酸ナトリウムを加えると、ケイ酸ナトリウムのアルカリモル比の高さからアルカリ度の高い溶液となり、また固形分濃度も高いものとなる。加えて、ゴム系ラテックスを加えた場合に親水性のゴム被膜が形成されて発塵抑制能が向上し、ベントナイト等の粘土系の排尿処理材基材を用いた場合に発塵抑制剤による膨潤性低下が起こりにくい。
【００４７】
本発明において用いるケイ酸ナトリウムとしては、メタケイ酸ナトリウム、オルトケイ酸ナトリウム、１号ケイ酸ナトリウム、２号ケイ酸ナトリウム、３号ケイ酸ナトリウム、４号ケイ酸ナトリウム、５号ケイ酸ナトリウム、等の一般的なケイ酸ナトリウムを１種または２種以上用いることができるが、発塵防止効果や溶解し易さの面からメタケイ酸ナトリウムが最も好ましい。
【００４８】
ケイ酸ナトリウムの配合量としては、発塵抑制剤１００重量部あたり５〜２５重量部の範囲であることが好ましく、１０〜２０重量部の範囲であればより好ましい。また、発塵抑制剤基剤として、天然のベントナイト、または該ベントナイトをアルカリ処理した活性ベントナイトからなる粘土質系原料である場合には、発塵抑制剤１００重量部あたり５〜２０重量部の範囲であることが好ましい。ケイ酸ナトリウムを上述の範囲で添加することで、他成分と混ざりゲルを生じさせたりせず、適度な浸透性の発塵抑制剤が得られる。
【００４９】
次に、本発明にて用いるグリセリンについて説明する。グリセリンはケイ酸ナトリウムに対して貧溶媒して働くため、グリセリンとケイ酸ナトリウムを併用することでケイ酸ナトリウムを高粘度化させ、排尿処理材基材内部へのケイ酸ナトリウムの浸透を阻害する。また、グリセリンを排尿処理材基材表面に存在させることで、微粉末の固着能が向上して発塵抑制機能に寄与する。
【００５０】
本発明において用いるグリセリンとしては、動物性グリセリン、植物性グリセリン、合成系グリセリンのいずれでも良いが純度の高いものが望ましく、純度が８５％以上であればより好ましい。
【００５１】
グリセリンの配合量としては、発塵抑制剤１００重量部あたり３０〜７０重量部の範囲であることが好ましく、４０〜６０重量部の範囲であればより好ましい。グリセリンを上述の範囲で添加することで、浸透性と粘度のバランスが良い発塵抑制剤が得られる。
【００５２】
次いで、ポリプロピレングリコールについて説明する。ポリプロピレングリコールは他３種の成分との相性が良いため混ぜたときにゲル化を起こすことがなく、またグリセリンの親水性のコントロールに寄与するため、発塵抑制剤に添加することで排尿処理材基材への発塵抑制剤の浸透を抑える。
【００５３】
本発明においてポリプロピレングリコールとしてはジオール型またはトリオール型のポリプロピレングリコールを用い、中でも平均分子量１０００〜４０００のポリプロピレングリコールであればより好ましい。平均分子量が１０００〜４０００のポリプロピレングリコールを用いることで、発塵抑制剤の浸透性及び粘性を好適な範囲に調整しやすくなる。また、純度の高い試薬を用いると、同量の発塵抑制剤であっても含まれる成分の濃度が高くなるため、少ない量の発塵抑制剤で高い効果が得られやすくなり好ましい。
【００５４】
ジオール型またはトリオール型のポリプロピレングリコールの配合量としては、５〜４０重量部の範囲で用いることが好ましく、１０〜３０重量部の範囲であればより好ましい。ポリプロピレングリコールを上述の範囲で添加することで、各原料が均質に混ざり、発塵抑制能の経時劣化も起こりにくい発塵抑制剤とすることができる。
【００５５】
次に、ゴム系ラテックスについて説明する。ゴム系ラテックスを他３種の成分と混合することにより得られた発塵抑制剤は排尿処理材基材の表面を柔らかい被膜で覆い、これにより移送時等の衝撃を防ぎ、また発塵抑制能の経時劣化低減にも寄与する。
【００５６】
発明者等の知見によれば、ケイ酸ナトリウム、グリセリン、ポリプロピレングリコールの３成分からなる発塵抑制剤であっても、発塵抑制剤自体の使用量を増加させることで経時による発塵抑制能の劣化をある程度防ぐことはできるが、発塵抑制剤の添加量を多くし過ぎると排尿処理材としての吸尿性能や膨潤固化性能に悪影響を与えることがあり、またコストも増大する。
【００５７】
本発明においてゴム系ラテックスは造膜性を得る目的で用いるものであるが、ゴム系ラテックス以外の造膜性物質についても検討するために、ゴム系ラテックスの代わりに酢酸ビニルエマルジョン、ポリビニルアルコールについても他の３成分と混合して発塵抑制剤原料としての適性を検討した。その結果、酢酸ビニルエマルジョン、ポリビニルアルコールのいずれについても他の３成分との相溶性が悪く、実用に向かないものであった。
【００５８】
本発明において用いるゴム系ラテックスとしては、天然ゴム、スチレン・ブタジエン系ラテックス（ＳＢＲ）、メタクリル酸エステル・ブタジエン系ラテックス（ＭＢＲ）、等の一般的なゴム系高分子物質を用いることができるが、他成分との相溶性、汎用性、といった理由から、ＳＢＲ及びＭＢＲ系ラテックスを用いることが最も好ましい。
【００５９】
ゴム系ラテックスの配合量としては、発塵抑制剤１００重量部あたり３〜２０重量部の範囲であることが好ましく、７〜１５の範囲であればより好ましい。ゴム系ラテックスの配合量が１５重量部を上回っても発塵抑制剤の経時劣化の抑制には大きな変化は見られず、その一方で他３種の配合割合が相対的に低下することにより全体としての粉塵防止効果は低下する傾向にある。
【００６０】
本発明において、発塵抑制剤がゴム系ラテックスを含まない場合には、発塵抑制剤１００重量部あたり、ケイ酸ナトリウムを５〜２５重量部の範囲で、グリセリンを３０〜７０重量部の範囲で、ジオール型またはトリオール型のポリプロピレングリコールを５〜４０重量部の範囲で用いる。各原料をこの範囲で用いることにより、初期発塵防止能に高い効果が得られ、また経時発塵防止能についてもある程度の効果が見られる。
【００６１】
一方、発塵抑制剤がゴム系ラテックスを含む場合には、発塵抑制剤１００重量部あたり、ケイ酸ナトリウムを４〜２５重量部の範囲で用い、グリセリンを２５〜６８重量部の範囲で用い、ジオール型またはトリオール型のポリプロピレングリコールを４〜３９重量部の範囲で用い、ゴム系ラテックスを、３〜２０重量部の範囲で用いる。各原料をこの範囲で用いることにより、初期発塵防止能への高い効果に加えて、経時発塵防止能についても高い効果が得られる。
【００６２】
本発明において、発塵抑制剤は、排尿処理材基材１００重量部に対して０.１〜２重量部の範囲で用いることが好ましく、０.２〜１重量部の範囲であればより好ましい。上述の範囲で発塵抑制剤を用いることで、ペット用排尿処理材としての吸水性等は損なわずに、十分な発塵抑制能が得られる。
【００６３】
なお、この発塵抑制剤の重量には溶媒となる水等の重量も含まれているが、３成分系（ゴム系ラテックスを含まない）の発塵抑制剤である場合には、発塵抑制剤中の発塵抑制剤原料の占める割合は８０％以上であることが望ましく、４成分系（ゴム系ラテックスを含む）の発塵抑制剤である場合には、発塵抑制剤中の発塵抑制剤原料の占める割合は７０％以上であることが望ましい。
【００６４】
＜排尿処理材用基材＞
次に、排尿処理材用基材について説明を行う。本発明のペット用排尿処理材に用いる排尿処理材基材としては、発塵のおそれがある様々なタイプの排尿処理材基材を用いることができ、具体的には、（１）天然のベントナイト、または該ベントナイトをアルカリ処理した活性ベントナイトからなる粘土質系原料、（２）木粉または微細チップ等の木材由来素材からなる木質系原料、（３）廃紙または廃パルプ等の紙材由来素材からなる紙質系原料、等の原料を成型して得られた排尿処理材基材を用いることができる。
【００６５】
また、原料として粘土質系原料を用いる場合には、天然のベントナイト、または該ベントナイトをアルカリ処理した活性ベントナイトからなるものの中でも、吸水性や凝集固化性といった面からＣａ型スメクタイトを多く含むものが好ましい。ここでＣａ型スメクタイトとは、一般的にスメクタイト系粘土鉱床の中位層に存在する粘土鉱物であり、スメクタイト構造の層間に交換性陽イオンであるＣａイオン（Ｍｇイオン）が多く存在している粘土のことである。この様なＣａ型スメクタイトを主原料とする排尿処理材基材は、吸水性や凝集固化性といった性質に優れている反面、脆く欠けやすいという問題がある。本発明の発塵抑制剤で表面処理を行うことで、このような脆い原材料からなる排尿処理材基材であっても発塵を抑制することができる。
【００６６】
＜表面処理の工程について＞
次に、本発明において、排尿処理材基材を発塵抑制剤で表面処理する工程について説明する。発塵抑制剤による表面処理としては、排尿処理材基材に液状の発塵抑制剤を吹き付けてのち、ケースに入れて振り混ぜる、等の一般的な塗工方法を適宜用いることができるが、排尿処理材基材の表面に発塵抑制剤を満遍なく付着させるという観点から、容器に入れた排尿処理材基材全体を振り混ぜながら、其処へ液状の発塵抑制剤を滴下し、または吹き付けて、必要に応じて適当な容器に移し入れて振動乃至回転により均質に処理する方法が好ましい。一例としては、所定の容器に入れた排尿処理材基材を振り混ぜながら所定量の発塵抑制剤の混合液を滴加し、密閉した後に、該容器をすばやく回転架台に乗せて約３０〜２００ｒｐｍ程度の回転速度で３０秒〜５分程度回転させることで、排尿処理材基材の表面を適量の発塵抑制剤で塗工することが出来る。
【００６７】
先にも述べたように、本発明に係るペット用排尿処理材は、製造直後の発塵量が少ないことに加えて、経時による発塵抑制作用の劣化も少ないことを特徴とするものである。これら双方を評価するために、本発明においては発塵量と発塵量の変化量とを見ることとした。
【００６８】
本発明において、発塵量Ｄの測定方法については後述するが、発塵量Ｄが１００ｃｐｍ以下であれば、殆どの人に粉塵の発生が感じられず、発塵量Ｄが１００〜３００ｃｐｍ程度であれば、殆どの人にとって粉塵が気にならないレベルであり、発塵量Ｄが３００〜５００ｃｐｍ程度であれば、多少の粉塵が感じられるレベルである。従って、本発明においては、ペット用排尿処理材の発塵量Ｄは３００ｃｐｍ以下であることが好ましく、１００ｃｐｍ以下であればより好ましい。
【００６９】
また、本発明に係るペット用排尿処理材においては、経時による発塵抑制能の変化は下記式（１）による発塵抑制指数Ｉにて評価し、表面処理からＸ日後の発塵抑制指数をＩXと表す。即ち、Ｉ01は表面処理から１日後の発塵抑制指数であり、Ｉ90は表面処理から９０日後の発塵抑制指数である。なお、ここで、ＤBは未処理物の発塵量を示す。
ＩX＝（１−ＤX／ＤB）×１００  ・・・式（１）
即ち、上記式（１）により得られる発塵抑制指数ＩXはＸ日後における発塵抑制の割合を示し、ＩXが６０であれば未処理時の発塵量のうち６０％が抑制されＸ日目における発塵量は未処理物発塵量ＤBの４０％の値であることを意味し、ＩXが２０であればＸ日目の発塵量は未処理物発塵量ＤBの８０％の値であることを意味する。
【００７０】
本発明においては、表面処理を行ってから１日後の発塵抑制指数（Ｉ01）が２０以上であることが好ましく、５０以上であればより好ましく、７０以上であれば特に好ましい。また、表面処理を行ってから９０日後の発塵抑制指数（Ｉ90）は、１０以上であることが好ましく、３０以上であればより好ましく、５０以上であれば特に好ましい。発塵抑制指数Ｉ01が上述の範囲であれば発塵抑制剤吹き付け直後において高い発塵抑制能が得られ、また発塵抑制指数Ｉ90が上述の範囲であれば経時によって発塵抑制能が低下しにくいと言える。
【００７１】
＜ペット用排尿処理材として機能＞
先にも述べたように本発明に係るペット用排尿処理材は発塵抑制を主目的としたものであるが、その一方で吸水能（吸尿能）、固化強度、脱臭能、消臭能といったペット用排尿処理材としての基本的な性能も満たすように構成されている。
【００７２】
ここでペット用排尿処理材の固化強度とは吸尿後の固化塊状物の強度を意味し、固化強度が高ければ吸尿後に固化塊状物を取り除くときに自壊したりせず、またこの際に誤って床等に取り落としてもそのままの形状が維持されるため、吸尿後の固化塊状物を衛生的に取り除ける。また、ペット用排尿処理材の吸尿能が高ければ、少ない量のペット用排尿処理材で尿を吸収することができるため１回あたりの使用量が減り経済的に好ましい。
【００７３】
更に、脱臭能や消臭能が高ければ、糞尿による悪臭がペット用排尿処理材により脱臭乃至消臭されることで排泄後であっても悪臭が留まりにくくなるため、室内飼いをしている場合などは特に重要である。
【００７４】
ペットの糞尿に由来する種々の悪臭ガスのうち、尿から最も多く発生する臭気成分はアンモニアであり、尿の主成分である尿素に種々の細菌や酵母由来のウレアーゼ（加水分解酵素）が作用して発生するものである。また、尿に起因する臭気成分の一つであり、オスネコの尿中に特に多く含まれる一種のフェロモン用物質である３−メルカプト−３−メチル−１−ブタノール（３ＭＭＢ）が最近発見されており、この３ＭＭＢの特異臭は人間にとって著しい悪臭となっている。更に、糞から発生する悪臭ガスとしては、エチルメルカプタン、硫化水素、インドール、スカトールなどが知られている。
【００７５】
したがって、ペット用排尿処理材においては、塩基性臭気に分類される窒素（Ｎ）系悪臭ガス（アンモニア、インドール、スカトール、等）に対する脱臭能、及び、酸性臭気に分類される硫黄（Ｓ）系悪臭ガス（３ＭＭＢ、エチルメルカプタン、硫化水素、等）に対する脱臭能が求められることとなり、ペット用排尿処理材に窒素系悪臭ガス及び硫黄系悪臭ガスに対する脱臭能を付与することで、尿や便由来の悪臭は相当程度抑えられるものと考えられる。
【００７６】
なお、本願発明者等の先願発明である特願２００７−１６６７７１号（特開２００９−８６号）には、猫尿から発生する数種のフェニリン誘導体（フェロモン候補物質）が発生し、これが著しい悪臭の元となっており、特に下記式：
ＨＳ・Ｃ（ＣＨ3）・ＣＨ2・ＣＨ2・ＯＨ
で表される３−メルカプト−３−メチル−１−ブタノールが、質量ともに代表的悪臭物質と考えられている旨が記載されている。
また、同文献においては、該フェロモン物質の代用物質（疑似フェロモン）として一般の試薬として入手しやすい下記式：
ＨＳ・ＣＨ2・ＣＨ2・ＯＨ
で表される２−メルカプトエタノールを用い、擬似フェロモン脱臭能の官能テストを行っている。
【実施例１】
【００７７】
以下において本発明の実施例について述べるが、本発明は以下の構成に限定されるものではない。
【００７８】
［排尿処理材基材］
本実施例においては、表面処理により発塵抑制機能を付与する排尿処理材基材として、国内で一般に製造されているもののうち、粘土質系、木質系、紙質系の製造品や市販品を用いた。
粘土質系：Ｂ−１（黒崎白土工業（株）製造品）
木質系：  Ｗ−１（Ａ社市販品）、Ｗ−２（Ｂ社市販品）
紙質系：  Ｐ−１（Ｃ社市販品）、Ｐ−２（Ｄ社市販品）
【００７９】
［発塵抑制剤原料］
本実施例においては、発塵抑制剤の原料として次の薬剤を用いた。
成分（１）：ケイ酸ナトリウム
ＳＳ−１（工業用メタケイ酸ナトリウム）
ＳＳ−２（工業用１号ケイ酸ナトリウム）
ＳＳ−３（工業用オルソケイ酸ナトリウム）
ＳＳ−４（工業用３号ケイ酸ナトリウム）
成分（２）：グリセリン
ＧＣ−１（試薬一級グリセリン）
成分（３）：ポリプロピレングリコール
ＰＰＧ−１（試薬一級ポリプロピレングリコール＜ジオール型＞３０００）
ＰＰＧ−２（試薬一級ポリプロピレングリコール＜ジオール型＞１０００）
ＰＰＧ−３（試薬一級ポリプロピレングリコール＜トリオール型＞４０００）
成分（４）：ゴム系ラテックス
ＲＬ−１（工業用ＳＢＲラテックス）
ＲＬ−２（工業用天然ゴムラテックス）
ＲＬ−３（工業用ＭＢＲラテックス）
【００８０】
［ペット用排尿処理材の製造］
各実施例においては、内容積が約３０００ｍＬのプラスチック製ネジ蓋付広口ポット（円筒型容器）に所定の排尿処理材基材を１ｋｇ入れ、全体を振り混ぜながら、所定量（０〜１０ｇ）の発塵抑制剤の混合液を滴加した後、すばやくポットミル回転架台に載せて回転速度１００ｒｐｍで１分間回転させることによって表面処理を行なう。
【００８１】
［実施例１］実施例１−１〜実施例１−１１
成分（１）であるケイ酸ナトリウムとしてはＳＳ−１、ＳＳ−２、ＳＳ−４のうちのいずれかを、成分（２）であるグリセリンとしてはＧＣ−１を、成分（３）であるポリプロピレングリコールとしてはＰＰＧ−１、ＰＰＧ−２、ＰＰＧ−３のうちのいずれかを用い、これらの発塵抑制剤原料を図１，２に示された割合で混合することで実施例１にて用いる発塵抑制剤を調製した。なお、ここで各発塵抑制剤原料の配合部数を合わせても１００重量部に満たないのは、発塵抑制剤混合液１００重量部中には各発塵抑制剤原料の他に水も含まれているからであり、この点については他の実施例及び比較例においても同様である。
次いで、粘土質系の排尿処理材基材であるＢ−１：１００重量部に対して、図１，２に示された３成分系の各発塵抑制剤を、それぞれ０．２、０．３、０．５、１．０重量部ずつ用いて、排尿処理材基材の表面処理を行い、本発明に係るペット用排尿処理材を得た。本実施例にて得られたペット用排尿処理材の発塵量Ｄ、発塵抑制指数Ｉ、及び発塵抑制能の評価結果が図３〜５に示されている。
【実施例２】
【００８２】
［実施例２］実施例２−１〜実施例２−１９
成分（１）であるケイ酸ナトリウムとしてはＳＳ−１、ＳＳ−２、ＳＳ−３のうちのいずれかを、成分（２）であるグリセリンとしてはＧＣ−１を、成分（３）であるポリプロピレングリコールとしてはＰＧ−１を、成分（４）であるゴム系ラテックスとしてはＲＬ−１、ＲＬ−２、ＲＬ−３のうちのいずれかを用い、これらの発塵抑制剤原料を図６，７に示された割合で混合することで実施例２にて用いる発塵抑制剤を調製した。
次いで、粘土質系の排尿処理材基材であるＢ−１：１００重量部に対して、図６，７に示された４成分系の各発塵抑制剤を、それぞれ０．２、０．３、０．５、１．０重量部ずつ用いて排尿処理材基材の表面処理を行い、本発明に係るペット用排尿処理材を得た。本実施例にて得られたペット用排尿処理材の発塵量Ｄ、発塵抑制指数Ｉ、及び発塵抑制能の評価結果が図８〜１２に示されている。
【実施例３】
【００８３】
［実施例３］実施例３−１〜実施例３−４
成分（１）であるケイ酸ナトリウムとしてはＳＳ−１を、成分（２）であるグリセリンとしてはＧＣ−１を、成分（３）であるポリプロピレングリコールとしてはＰＰＧ−１を、成分（４）であるゴム系ラテックスとしてはＲＬ−１を用い、これらの発塵抑制剤原料を図１３に示された割合で混合することで実施例３にて用いる発塵抑制剤を調製した。
次いで、木質系の排尿処理材基材であるＷ−１、同Ｗ−２、及び紙質系の排尿処理材基材であるＰ−１、同Ｐ−２のそれぞれ１００重量部に対して、図１３に示された４成分系の発塵抑制剤を、それぞれ０．３、１．０重量部ずつ用いて、排尿処理材基材の表面処理を行い、本発明に係るペット用排尿処理材を得た。本実施例にて得られたペット用排尿処理材の発塵量Ｄ、発塵抑制指数Ｉ、及び発塵抑制能の評価結果が図１４に示されている。
【００８４】
［比較例１］比較例１−１〜比較例１−９
成分（１）であるケイ酸ナトリウムとしてはＳＳ−１、ＳＳ−２、ＳＳ−４のうちのいずれかを、成分（２）であるグリセリンとしてはＧＣ−１を、成分（３）であるポリプロピレングリコールとしてはＰＰＧ−１、ＰＰＧ−２のうちのいずれかを用い、これらの発塵抑制剤原料を図１５に示された割合で混合することで比較例１にて用いる発塵抑制剤を調製した。
次いで、粘土質系の排尿処理材基材であるＢ−１：１００重量部に対して、図１５に示された２成分系の発塵抑制剤を、それぞれ０（比較例１−１）、０．５、１．０重量部ずつ用いて排尿処理材基材の表面処理を行い、比較例１に係るペット用排尿処理材を得た。本比較例にて得られたペット用排尿処理材の発塵量Ｄ、発塵抑制指数Ｉ、及び発塵抑制能の評価結果が図１７に示されている。また、比較例１−１は全ての発塵抑制剤原料の使用量を０としたブランクサンプルである。
【００８５】
［比較例２］比較例２−１〜比較例２−７
成分（１）であるケイ酸ナトリウムとしてはＳＳ−１、ＳＳ−２のうちのいずれかを、成分（２）であるグリセリンとしてはＧＣ−１を、成分（３）であるポリプロピレングリコールとしてはＰＰＧ−１を用い、これらの中から選ばれた１成分または２成分と、成分（４）であるゴム系ラテックスＲＬ−１とを図１５に示された割合で混合することで比較例２にて用いる発塵抑制剤が得られた。
次いで、粘土質系の排尿処理材基材であるＢ−１：１００重量部に対して、図１５に示された２〜３成分系の発塵抑制剤を、それぞれ０．３、０．５、１．０重量部ずつ用いて排尿処理材基材の表面処理を行い、比較例２に係るペット用排尿処理材を得た。本比較例にて得られたペット用排尿処理材の発塵量Ｄ、発塵抑制指数Ｉ、及び発塵抑制能の評価結果が図１８に示されている。
【００８６】
［比較例３］比較例３−１〜比較例３−８
木質系の排尿処理材Ｗ−１、同Ｗ−２、及び紙質系の排尿処理材Ｐ−１、同Ｐ−２について、発塵抑制剤未使用のものをそれぞれ比較例３−１〜比較例３−４に係るペット用排尿処理材とした。また、特許文献１で使用されたポリエチレングリコール（ＰＥＧ４０００Ｓ）を用いて濃度４５％の水溶液になるように調整し、これを発塵抑制剤として図１６に示した各排尿処理材基材にそれぞれ０．６、２．０重量部ずつ用いて排尿処理材基材の表面処理を行い、比較例３−５〜比較例３−８に係るペット用排尿処理材とした。本比較例にて得られたペット用排尿処理材の発塵量Ｄ、発塵抑制指数Ｉ、及び発塵抑制能の評価結果が図１９に示されている。
【００８７】
ここで、各実施例、及び各比較例により得られたペット用排尿処理材については、発塵抑制能のみではなく、防臭性乃至脱臭性、固化性能といったペット用排尿処理材としての基本性能も満たしているかを確認するために、幾つかの実施例及び比較例について防臭脱臭性能、脱臭性能、及び固化性能を測定乃至評価した結果が図２１〜２４に示されている。なお、発塵量、発塵抑制指数、発塵抑制能、防臭脱臭性能、脱臭性能、及び固化性能の測定方法、及び評価基準はそれぞれ以下の通りである。
【００８８】
〈発塵量：Ｄ〉
内部に円形平底のバットを設置し、粉塵計と連結させた高さ約４５ｃｍ、縦約３５ｃｍ、横約３５ｃｍの、木製の自製粉塵測定用準密閉容器と、底部に直径５ｃｍの手動開閉式円孔を設けた丸底型容器とを用意し、丸底型容器に試料１ｋｇを移し入れ、自製粉塵測定用準密閉容器内で丸底型容器の底部円孔を開いて試料全量を円形平底のバットまで３０〜４０ｃｍの距離を自然落下させた後、自製粉塵測定用準密閉容器を閉じる。そのまま１分間静置後、粉塵計（光散乱方式、デジタル粉塵測定機ＬＤ−５Ｄ、柴田科学（株）製）にて自製粉塵測定用準密閉容器内部の雰囲気を１分間吸引して得られた粉塵量（単位：ｃｐｍ）を測定する。なお、ここでの粉塵量は厳密には粉塵質の散乱光量（ｃｐｍ値）を表したものであるが、粉塵質の散乱光量は空気中に浮遊している粉塵濃度（ｍｇ／ｍ3）に比例するものであることから、これをもって試料の発塵性を表す発塵量Ｄ（ｃｐｍ）とした。
試料として各排尿処理材基材を用い、上述の発塵量の測定方法に従い測定したものを表面未処理物の発塵量：ＤB（ｃｐｍ）とした。
〈粉塵量の測定方法〉
次に、各実施例及び比較例に係るペット用排尿処理材をそれぞれ２ｋｇずつ取り分け、１ｋｇずつ市販のチャック付ポリエチレン袋（Ｉ−４、縦２８０ｍｍ×横２００ｍｍ×厚み０．０４ｍｍ）２袋に分包し、常温下、室内に静置保存して、１袋の試料は１日（２４時間）経過後に、もう１袋の試料は９０日（３ヶ月）経過後に、それぞれの発塵性を、上述の発塵量の測定方法に従い測定することによって表面処理物のＸ日経過後の発塵量：ＤX（ｃｐｍ）を求める。即ち、Ｄ01は表面処理から１日後の発塵量であり、Ｄ90は表面処理から９０日後の発塵量である。
【００８９】
〈発塵抑制指数：Ｉ〉
上述の発塵量に基づいて、下記式（１）により各実施例及び比較例によるペット用排尿処理材試料の発塵抑制指数Ｉを求める。
ＩX＝（１−ＤX／ＤB）×１００  ・・・式（１）
ここでＩXはＸ日経過後の発塵抑制指数を意味し、ＤX（ｃｐｍ）に、それぞれ、Ｄ01、Ｄ90を代入すれば、該表面処理物の１日（２４時間）後、及び９０日（３ヶ月）経過後における発塵抑制指数：Ｉ01、Ｉ90が得られる。
【００９０】
〈発塵抑制能〉
各実施例及び比較例にて得られたペット用排尿処理材について、上述の発塵抑制指数Ｉ01及びＩ90の値を用いて以下の基準で発塵抑制能の総合評価を行った。評価の高い方から順に条件に合致するかの比較を行い、Ｉ01及びＩ90の双方が条件を満たした段階をそれぞれのペット用排尿処理材の発塵抑制能の総合評価とした。例えば、とある試料のＩ01が７５、Ｉ90が４２であれば、Ｉ01は◎の基準を満たすが、Ｉ90は◎の基準を満たさず○に該当するため、この試料の総合評価は○となる。
◎：  Ｉ01≧７０、かつＩ90≧５０
○：  Ｉ01≧５０、かつＩ90≧３０
△：  Ｉ01≧２０、かつＩ90≧１０
×：  Ｉ01＜１９、またはＩ90＜９
【００９１】
〈抗酵素防臭脱臭能の評価〉
本実施例においては、防臭脱臭性能の評価を行うために、以下の方法で抗酵素防臭脱臭能の官能テストを行った。ペット用排尿処理材試料１００ｇを容量１８００ｍｌのガラス瓶に秤量し、ゴム製注入口の付いた蓋で密栓する。次に、尿成分液である１．５％尿素溶液１０ｍｌと、酵素成分液である０．０５％ウレアーゼ溶液（ナタ豆由来、試験当日調製）４ｍｌとを素早く混合し、この混合溶液をシリンジで前述のガラス瓶に注入する。次いで、試料に前記混合溶液を加えたガラス瓶を２５℃に設定された恒温器に入れて１時間静置した後、ガラス瓶を恒温器の外に取り出して蓋を開けて５人のパネラーがその臭いを嗅ぎ、下記の５段階の基準に基づいて抗酵素防臭脱臭能の評価を行った。
５：５人のパネラー全員がアンモニア臭を感じなかった。
４：５人のパネラー全員がアンモニア臭を殆ど感じないか、微かに感じる程度で
不快感はなかった。
３：５人のパネラー中２人以下が弱いアンモニア臭を感じたが、
他の人は殆ど臭気を感じなかった。
２：５人のパネラー中３人以上がアンモニア臭により不快感を示した。
１：５人のパネラー全員がアンモニアの強い刺激臭により不快感を示した。
【００９２】
〈擬似フェロモン脱臭能の評価〉
【００９３】
本実施例においては、以下の方法で擬似フェロモン脱臭能の評価を行った。先ず、ペット用排尿処理材試料１００ｇを容量１８００ｍｌのガラス瓶に秤量し、ゴム製注入口の付いた蓋で密栓する。次に、２−メルカプトエタノール０．０６２７Ｗ／Ｖ％エタノール溶液１ｍｌをシリンジで前述のガラス瓶に注入する。次いで、試料と溶液を加えたガラス瓶を室温で３０分間静置した後、蓋を開けて５人のパネラーがその臭いを嗅ぎ、下記の５段階の基準に基づいて擬似フェロモン脱臭能の評価を行った。
５：５人のパネラー全員が２−メルカプトエタノール臭を感じなかった。
４：５人のパネラー全員が２−メルカプトエタノール臭を殆ど感じないか、
微かに感じる程度で不快感はなかった。
３：５人のパネラー中２人以下が弱い２−メルカプトエタノール臭を感じたが、
他の人は殆ど臭気を感じなかった。
２：５人のパネラー中３人以上が弱い２−メルカプトエタノール臭を感じたが、
他の人は殆ど臭気を感じなかった。
１：５人のパネラー全員が強い２−メルカプトエタノール臭を感じた。
【００９４】
本願の実施例において、ペット用排尿処理材の固化性に関する評価は、固化長及び固化強度の測定結果に基づいて行う。固化長及び固化強度の測定方法は以下の通りである。
【００９５】
〈固化長の測定方法〉
ペット用排尿処理材試料１ｋｇを深さが１５ｃｍ以上となるように容器に充填し、この充填層上面より１ｃｍの高さから、１％食塩水７ｍｌを１０秒間で注下する。そのまま３０分静置した後に、充填層からペット用排尿処理材の食塩水吸水固化物を取り出して注下方向に対して縦方向（深さ方向）の長さを測り、固化長（ｍｍ）とした。
【００９６】
〈固化強度の評価〉
前記固化長測定後のペット用排尿処理材の食塩水吸収固化物を用いて、該固化物に手や指で圧力を加えたり、０．５〜１ｍ程度の高さから落下させたりした際の状態を観察し、下記４段階の基準に基づいて固化強度の評価を行った。
◎：手や指により圧力を加えても容易には崩れず、また、０．５〜１ｍの高さから
自然落下させても殆ど破壊されなかった。
○：手や指により圧力を加えても容易には崩れず、また、０．５〜１ｍの高さから
自然落下させても一部が破壊される程度で大部分は破壊されなかった。
△：手や指により圧力を加えると容易に崩れ、０．５ｍ以下の高さからの自然落下
でも破壊が生じた。
×：殆ど、或いは全く固化しておらず、固化強度の評価が行えなかった。
【００９７】
本願発明者等は、発塵抑制剤を用いなかった際の発塵量の変化を見るために、比較例１−１、および比較例３−１〜比較例３−４とした各種排尿処理材基材毎の発塵抑制剤未使用試料について、初期発塵量：ＤB（ｃｐｍ）と、未処理のまま９０日経過した後の発塵量：Ｄ90（ｃｐｍ）を測定した結果が図２０に示されている。同図に示された結果からは明らかなように、発塵抑制剤で表面処理を行わなかった場合には、各排尿処理材基材の発塵量は９０日間で２０乃至３３％増加していることがわかる。即ち、各実施例及び比較例で得られたペット用排尿処理材については、これよりも発塵量が低下していれば、一定の発塵抑制効果があるものと考えられる。
【００９８】
実施例１−１〜１１により得られたペット用排尿処理材は、粘土質系の排尿処理材基材を３成分系の発塵抑制剤で表面処理したものである。これらの例では１日後の発塵抑制指数Ｉ01については発塵抑制剤の添加量が少ない例でもそこそこ良好な結果が得られているが、その一方で９０日後の発塵抑制指数Ｉ90については実用に耐えうるレベルではあるものの発塵抑制能の低下がそれなりに見られ、特に発塵抑制剤の添加量が少ない例でその傾向は顕著である。
【００９９】
なお、実施例１において、９０日後の時点で発塵量Ｄ90が３００ｃｐｍ以下であったのは、実施例１−１、１−３、１−４、１−７、１−８、１−９、１−１０の、１．０重量部を添加した試料のみであった。
【０１００】
また、実施例１−１、１−３、１−７、１−８については、ペット用排尿処理材としての各種評価も行った（図２１参照）。発塵抑制剤の使用量が多い例ではやや脱臭性や防臭性、固化強度の低下が見られるものの、いずれの例についても十分に実用に供し得る脱臭性、防臭性、固化強度を有していた。
【０１０１】
実施例２−１〜１９により得られたペット用排尿処理材は、粘土質系の排尿処理材基材を４成分系の発塵抑制剤で表面処理したものである。これらの例では１日後の発塵抑制指数Ｉ01、９０日後の発塵抑制指数Ｉ90のいずれついても非常に良好な結果である。特に発塵抑制剤の添加量が０．５重量部以上の例ではＩ90が９０を超えているものも幾つかあり、ある程度の時間経過後であっても非常に高い発塵抑制能が維持されていることが見て取れる。実施例１と２の結果の比較から、ゴム系ラテックスは特に経時における発塵抑制能に高い効果があることがわかる。
【０１０２】
なお、実施例２においては、殆どの試料が９０日後の時点で発塵量Ｄが３００ｃｐｍ以下と好ましいものであり、特に実施例２−１、２−３、２−４、２−６、２−７、２−１１、２−１６、２−１７、２−１８、２−１９については、０．２〜１．０重量部のすべての添加量の試料について９０日後の発塵量Ｄ90が３００ｃｐｍ以下であった。
【０１０３】
また、実施例２−１、２−４、２−８、２−１１、２−１４、２−１６、２−１８については、ペット用排尿処理材としての各種評価も行った（図２１，２２参照）。３成分系の場合よりも脱臭性乃至防臭性についてやや低い傾向が見られるものの、十分に実用に供し得る脱臭性、防臭性、固化強度を有していた。
【０１０４】
実施例３−１〜４により得られたペット用排尿処理材は、木質系又は紙質系の排尿処理材基材を４成分系の発塵抑制剤で表面処理したものである。これらの例では、発塵抑制剤の添加量が少ない例においては実用に耐えうるだけの発塵抑制効果は認められるものの、１日後の発塵抑制指数Ｉ01、９０日後の発塵抑制指数Ｉ90のいずれについても実施例１，２と比べて低めの値であった。その一方で、発塵抑制剤の添加量が高い例においては、Ｉ01、Ｉ90のいずれについても高い効果が見られる。ゴム系ラテックスが添加されているにも関わらず実施例２の例よりも発塵抑制指数が低めなのは、発塵抑制剤基材の種類の違いによるものと考えられる。
【０１０５】
なお、実施例３においては、発塵抑制剤を１．０重量部添加した場合にはいずれの排尿処理材基材を用いたペット用排尿処理材であっても、９０日後の発塵量Ｄ90が３００ｃｐｍ以下に抑制されていた。
【０１０６】
また、実施例３−１〜４については、ペット用排尿処理材としての各種評価も行った（図２２参照）。粘土質系の排尿処理材基材を使った実施例１，２の場合と比べて脱臭性及び防臭性の面で著しく劣り、また固化強度も弱いものであった。
【０１０７】
なお、ここで紙質系ペット用排尿処理材は、粘土質系ペット用排尿処理材、及び木質系ペット用排尿処理材と比べて未処理時の発塵量ＤBが非常に低い値となっているが、発塵時の様子を目視で観察したところでは他２種と比べて発塵量が著しく少ないというわけでもなかった。これは、紙質系ペット用排尿処理材より生じる繊維由来の塵は、塵同士が集まってある程度の大きさの毛玉状になるために測定器に塵が吸入され難く、結果として塵の飛散が激しいにも関わらず測定値には現れなかったものと考えられる。
【０１０８】
比較例１−１〜９により得られたペット用排尿処理材は、粘土質系の排尿処理材基材を、基本の３成分系から１種を外した２成分系の発塵抑制剤で表面処理したものである。これらの例では、３成分系の発塵抑制剤を用いた実施例１と比べて全般的に発塵抑制効果が低く、特に比較例１−６、１−８では経時による発塵量Ｉ90が未処理時の発塵量ＤBを超えており、９０日経過時点では発塵抑制効果が殆ど残っていないものと考えられる。また、比較例１−９の例についてはＤ01、Ｄ90のいずれもが未処理時の発塵量ＤBを大きく上回っているが、これは発塵抑制剤が排尿処理材基材の表面で粉化したことにより発塵抑制剤未使用時よりも発塵量が増加したものと考えられる。また、１−２の例では発塵抑制剤の使用量を増やすことである程度の発塵抑制効果が得られているものの、３成分系の発塵抑制剤を用いた実施例１と比べると実施例１の同使用量のものよりも効果は低く、コスト面でやや劣るものと考えられる。
【０１０９】
なお、比較例１により得られたペット用排尿処理材の中には、１日後の発塵量Ｄ01が３００ｃｐｍを下回っている試料は幾つかあったが、９０日後の発塵量Ｄ90が３００ｃｐｍを下回っている試料は一つもなかった。
【０１１０】
また、比較例１−１、１−２、１−５、１−９については、ペット用排尿処理材としての各種評価も行った（図２３参照）。比較例１−２では脱臭性及び防臭性についてやや劣る傾向が見られたが、これは２種の発塵抑制剤原料で十分な発塵抑制能を得るためにケイ酸ナトリウムの添加量を増やしたことに起因するものと考えられる。また、同様の理由でポリプロピレングリコールの添加量が多い比較例１−５、１−９においては、脱臭能、防臭能、固化強度のいずれについても劣るものとなり、特に固化強度についてはかなりの劣化が認められた。
【０１１１】
比較例２−１〜７により得られたペット用排尿処理材は、粘土質系の排尿処理材基材を、４成分系から１〜２種を外した２〜３成分系の発塵抑制剤で表面処理したものである。ケイ酸ナトリウムとゴム系ラテックスを用いた比較例２−１、２−２、及びグリセリンとゴム系ラテックスを用いた比較例２−３では、殆ど発塵抑制能が認められなかった。その一方で、ポリプロピレングリコールとゴム系ラテックスを用いた比較例２−４と、ゴム系ラテックスを含む３成分系の２−５〜８では、発塵抑制剤の使用量を増やすことである程度の発塵抑制能が認められた。
【０１１２】
なお、比較例２により得られたペット用排尿処理材の中では、比較例２−５〜２−７の添加量が多い幾つかの試料が、９０日後の発塵量Ｄ90が３００ｃｐｍ以下であった。
【０１１３】
しかしながら、比較例２−１、２−３、２−４、２−５、２−７についてペット用排尿処理材としての各種評価を行ったところ（図２３参照）、比較例２−１については脱臭性及び防臭性についてやや劣り、また他の４例については脱臭性、防臭性、固化性のいずれについても劣るものであった。これは、少ない種類の発塵抑制剤原料で所望の発塵抑制能を得るために各成分の配合量を増加させたことが一因ではないかと考えられる。
【０１１４】
比較例３−５〜８により得られたペット用排尿処理材は、木質系又は紙質系の排尿処理材基材を、従前よりペット用排尿処理材に発塵抑制剤として使用されているポリエチレングリコールで表面処理したものである。これらの例では、発塵抑制剤の添加量が少ない例においては実用に耐えうるだけの発塵抑制効果が認められなかった。その一方で、発塵抑制剤の添加量が高い例においては、ある程度の発塵抑制効果が認められた。
【０１１５】
なお、比較例３により得られたペット用排尿処理材の中では、比較例３−７、３−８による試料が、９０日後の発塵量Ｄ90が３００ｃｐｍ以下であった。
【０１１６】
また、比較例３−５〜８については、ペット用排尿処理材としての各種評価も行った（図２４参照）。粘土質系の排尿処理材基材を使った例と比べて脱臭性及び防臭性の面で著しく劣り、また固化強度も弱いものであった。
【０１１７】
以上の実施例の結果より明らかなように、本発明の発塵抑制剤で表面処理を行うことで、粘土質系、木質系、紙質系のいずれの排尿処理材基材についても発塵量の低下が認められた。
【０１１８】
発塵抑制剤で表面処理を行った直後においては、３成分系、４成分系のいずれの発塵抑制剤で処理した場合であっても高い発塵抑制効果が得られるが、経時による発塵抑制能の低下については４成分系の発塵抑制剤の方が少なく、４成分系の発塵抑制剤は長期に亘って高い発塵抑制能が維持されることが認められた。３成分系の発塵抑制剤でもの使用量を増やすことで経時による発塵抑制能の劣化を遅らせることは可能であるが、発塵抑制剤の使用量を増やすとペット用排尿処理材としての基本的な性能が損なわれやすくなるため、同程度の発塵抑制能を得るためであれば４成分系の発塵抑制剤を用いた方が好ましいと考えられる。
【０１１９】
木質系、紙質系の排尿処理材基材については、４成分系の発塵抑制剤で表面処理を行うことで高い発塵抑制効果が得られたが、その一方でペット用排尿処理材としての基本的な性能への影響が認められた。
【産業上の利用可能性】
【０１２０】
以上説明したように、本発明に係るペット用排尿処理材は、発塵が抑制されながらもペット用排尿処理材に求められる吸水性等の性質は損なわれず、従前と同様の効果が期待できるものである。
【０１２１】
加えて、経時における発塵抑制能の劣化も少なく、長期に亘って発塵抑制能が期待できるものである。
【図１】
2015084727.tif 000003
【図２】
2015084727.tif 000004
【図３】
2015084727.tif 000005
【図４】
2015084727.tif 000006
【図５】
2015084727.tif 000007
【図６】
2015084727.tif 000008
【図７】
2015084727.tif 000009
【図８】
2015084727.tif 000010
【図９】
2015084727.tif 000011
【図１０】
2015084727.tif 000012
【図１１】
2015084727.tif 000013
【図１２】
2015084727.tif 000014
【図１３】
2015084727.tif 000015
【図１４】
2015084727.tif 000016
【図１５】
2015084727.tif 000017
【図１６】
2015084727.tif 000018
【図１７】
2015084727.tif 000019
【図１８】
2015084727.tif 000020
【図１９】
2015084727.tif 000021
【図２０】
2015084727.tif 000022
【図２１】
2015084727.tif 000023
【図２２】
2015084727.tif 000024
【図２３】
2015084727.tif 000025
【図２４】
2015084727.tif 000026